(57)【特許請求の範囲】
【請求項１】
裏面側より表面側に向かってエンボス加工を行い、表面側に傾角θを７０〜５０度とする独立した円錐台形状の凸状突起を多数形成すると共に裏面側には前記凸状突起の内面凹部を露出する合成樹脂製のシート材であって、コンクリート打設前に継手用の鉄筋を貫通し、作用するコンクリート側圧に対して凸形状を維持することが可能な材質からなる硬化した旧コンクリートの鉛直打継目に凹部を形成するために使用するコンクリート鉛直打継目用の型枠資材。
【請求項２】
前記シート材は、穿孔時の衝撃荷重に耐え得る耐衝撃性を保有すると共に脱型時には破断可能な引き裂き強度を備える材質であることを特徴とする請求項１記載のコンクリート鉛直打継目用の型枠資材。
【請求項３】
前記シート材は、旧コンクリート側の平面部に、隣接する前記独立した凸状突起の内面同士を連結する溝を形成することを特徴とする請求項１又は請求項２記載のコンクリート鉛直打継目用の型枠資材。
【請求項４】
前記シート材は、端型枠の堰板に貼設するための平坦部を適当な間隔で有することを特徴とする請求項１、請求項２又は請求項３記載のコンクリート鉛直打継目用の型枠資材。
【請求項５】
前記シート材は、補強材により支持され端型枠として用いる堰板であることを特徴とする請求項１、請求項２、請求項３又は請求項４記載のコンクリート鉛直打継目用の型枠資材。
【発明の詳細な説明】
【０００１】
【発明の属する技術分野】
この発明は、コンクリート構造物の鉛直打継目を構築する際に使用する型枠資材に関する。
【０００２】
【従来の技術】
施工上生ずる新旧コンクリートの打継目は、構造物の強度、耐久性、水密性及び外観上の弱点となる恐れがある。このため、コンクリート示方書では、新旧コンクリートの鉛直打継目は硬化した旧コンクリートの表面をワイヤーブラシ又はチッピング等ではつり、コンクリート面を粗面にして水洗いを行い、十分に吸水させた後に新コンクリートを打設して新旧コンクリートを密着させるようにしていた。ところが、この方法は手作業によるため、多くの労力と工期を要していた。
【０００３】
又、別法として、旧コンクリートの打継型枠の内面に凝結遅延剤を塗布してコンクリートを打設し、脱型後の打継面に高圧水を噴射して旧コンクリート中のセメント粒子の未水和部分を洗い流すことにより旧コンクリート面の骨材を露出させ、それに新コンクリート面を打継ぐ方法があった。しかし、従来の凝結遅延剤を用いる鉛直打継目の処理方法では、洗い流した水にモルタル等が含まれるため、そのまま排水することができず、洗浄水の後処理を考慮しなければならなかった。
【０００４】
又旧コンクリートの鉛直打継面に複数の凹部を形成した後、これに新コンクリートを打設して双方が機械的に噛み合うように企図する鉛直打継目の処理方法もあった。このような処理方法には、ドーム状又は円筒状の突起体の内部に空気を封入した梱包用ポリエチレン製気泡緩衝材を代用し、このシート材を型枠内面に貼設する方法などがあった。
【０００５】
【発明が解決しようとする課題】
しかし、従来の空気を封入した梱包用ポリエチレン製気泡緩衝材を型枠資材として用いる方法では、打ち込みコンクリートの圧力により、封入した空気がつぶれることがあったので、旧コンクリート面に企図した形状の凹み形状が形成され得ず、打継目の性能として不十分な場合があった。さらに梱包用ポリエチレン製気泡緩衝材の凸状突起形状が円筒形のため、旧コンクリート表面に形成される凹み内にエアーの残留が生じやすい欠点があった。又梱包用ポリエチレン製気泡緩衝材は市販品を代用しているため、凸状突起形状も制約を受けていた。
【０００６】
この発明は上記課題を解決し、旧コンクリートの鉛直打継面に複数の凹部を形成して、機械的噛み合わせ機構が確実に形成し得るコンクリート鉛直打継目用の型枠資材を提供することを目的としている。又旧コンクリート凹部内のエア残留をできるだけ排除し得るコンクリート鉛直打継目用の型枠資材を提供することを目的としている。又型枠加工が容易で、脱型作業も容易なコンクリート鉛直打継目用の型枠資材を提供することを目的としている。
【０００７】
【課題を解決するための手段】
上記課題を解決するため、この発明の硬化した旧コンクリートの鉛直打継目に凹部を形成するために使用するコンクリート鉛直打継目用の型枠資材は、裏面側より表面側に向かってエンボス加工を行い、表面側に傾角θを７０〜５０度とする独立した円錐台形状の凸状突起を多数形成すると共に裏面側には前記凸状突起の内面凹部を露出する合成樹脂製のシート材であって、コンクリート打設前に継手用の鉄筋を貫通し、作用するコンクリート側圧に対して凸形状を維持することが可能な材質からなることを特徴とするものである。この型枠資材は施工時の変形や打込みコンクリート圧力による潰れに抵抗できる剛性を有し、旧コンクリート側に規則正しい凹部形成を可能とし、コンクリート打継目の物性の向上を図る。又合成樹脂製シートをエンボス加工するため、経済的で、軽量で作業性がよい。
【０００８】
又旧コンクリート表面に形成される凹状穴が円錐状となるため新コンクリート打設時の気泡が逃げやすく、気泡溜まりができにくいため、コンクリート打継目の物性が向上する。
【０００９】
又凸状突起の傾角θが７０〜５０度と緩勾配であるので旧コンクリートからの剥離が容易である。旧コンクリート打設時に、打継目に突設する鉄筋とシートの間隙からコンクリートノロが廻り込み、鉄筋周辺のシート裏面の凹部を充填するためシート材が剥離しにくくなるが、円錐台の傾角が緩勾配であるため、シート材の外面に滲出して固結貼着したコンクリート片が存在してもコンクリート面よりシート材が剥離し易くなる。
【００１０】
請求項２記載の型枠資材のシート材は、穿孔時の衝撃荷重に耐え得る耐衝撃性を保有すると共に脱型時には破断可能な引き裂き強度を備える材質であることを特徴とするものである。シート材の材質は、打継目に突設する鉄筋を貫通させるため穿孔時の衝撃荷重に耐え得る耐衝撃性を必要とする。又脱型時には鉄筋が貫通しているため、鉄筋の部分でシート材を破断することによってコンクリートから剥離することになるので、手で容易に引き裂ける適度な引き裂き強度を備えることが必要である。具体的には、炭酸カルシウムやタルク等のフィラーを混入するポリプロピレン（ＰＰ）が望ましい。
【００１１】
請求項３記載の型枠資材のシート材は、旧コンクリート側の平面部に、隣接する独立した凸状突起の内面同士を連結する溝を形成することを特徴とするものである。旧コンクリート平面部に形成する溝は平滑面をなくし新旧コンクリートの噛み合わせ面積を拡大するので付着力を増大し、止水効果にも期待できる。同時に新コンクリート打設時に凹部に入った気泡を逃がしやすくする。
【００１２】
請求項４記載の型枠資材の前記シート材は、端型枠の堰板に貼設するための平坦部を適当な間隔で有することを特徴とするものである。平坦部を設けることで型枠に対するシートの貼付を効率よく行う。側圧全体は堰板が負担する構成であるが、少なくとも堰板から隔離して旧コンクリートの側圧を受ける部分が変形しないように部材厚さを設定する。
【００１３】
請求項５記載の型枠資材のシート材は、補強材により支持され端型枠として用いる堰板であることを特徴とするものである。側圧全体をシート材が負担する構成であるため、突起部の変形のみならずシート材自身が旧コンクリートの側圧で変形しないように部材厚さ及び補強材の配置を設定する。
【００１４】
【発明の実施の形態】
次にこの発明の実施の形態を添付図面に基づき詳細に説明する。図１はこの発明の型枠資材のシート材の一部拡大平面図、図２は図１のII−II断面を示す断面図である。このシート材１は、その裏面側１ａより表面側１ｂに向かってエンボス加工を行い、表面側１ｂに独立凸部２を規則的に複数突設する。又裏面側１ａの平面部３には隣接する独立凸部２同士を連結する溝４ａを縦横に形成し、表面側１ｂに突条４ｂを格子状に突設する。又所定間隔でタッカー等を用いて堰板に貼付するための平坦部５を設ける。
【００１５】
独立凸部２の形状は、その高さｈ１の底部直径Ｄ１に対する比率を０．３〜０．５程度とし、凸部面積の平面部３に対する面積比率を０．４〜１．０程度とする。又コンクリート打設時に気泡が移動しやすいよう独立凸部２にはテーパーを設け円錐台の傾角θを７０〜５０度程度とする。例えば高さｈ１が５〜２０ｍｍ程度、底部直径Ｄ１が１０〜４０ｍｍ程度、頂部直径Ｄ２が４〜３０ｍｍ程度とする。又機械的噛み合わせ部がいわゆるノロで形成されないよう、独立凸部２の形状は、その内面に粗骨材を収容し得る大きさとすることが望ましく、これにより鉛直継目部の強度低下を防止する。一般的には高さｈ１が８ｍｍ、底部直径Ｄ１が２０ｍｍ、頂部直径Ｄ２が１２ｍｍ程度でよい。又溝４ａの深さｄ１は１．５ｍｍ程度とする。
【００１６】
このシート材１は表面側１ｂに作用するコンクリート側圧に対して所定の凸形状を維持することが可能で、かつ打継目には鉄筋が突設する場合が多いので脱型時には破断可能な材質、例えば炭酸カルシウムやタルク等のフィラーを混入するポリプロピレンを用いる。このシート材１を端型枠の堰板に貼設する時は厚みを０．１ｍｍ〜１ｍｍ程度とする。
【００１７】
薄い面材の場合高さ方向に変形が生じやすいので軽量化を実現できる範囲内で厚さを増して剛性を高める。なお、このような材料で支持し得るコンクリート側圧は余り過大なものには適用できないので一般的には床版構築等に用いる。
【００１８】
次にこのシート材を用いるコンクリートの鉛直打継目の処理方法を図３及び図４に基づき説明する。図３に示すように、先行して構築するコンクリート部材（以下旧コンクリート６という）の鉛直打継目には打継型枠７を立設するが、その堰板８の内面８ａにはシート材１を貼設する。このときシート材１の表面側１ｂを旧コンクリート６側に配設する。堰板８にはタッカー等を用いて仮止めし、ノロ漏れ防止を図るために鉄筋９の直径よりも小さい切れ目をつけておきこれに鉄筋９を差し込む。
【００１９】
各独立凸部２はテーパーがついているため脱型時にシート材１の剥離が容易になると共に旧コンクリート６の打設時には気泡の入り込む凹部が存在しない開放面となる。又独立凸部２及び突条４ｂの存在により図４に示すように旧コンクリート６には円錐状の凹部６ａと溝６ｂが形成される。これらは打継面における平滑面をなくし新旧コンクリートの噛み合わせ面積を拡大するので付着力を増大し、止水効果も向上させる。
【００２０】
新コンクリート１０を打設する際に凹部６ａに気泡１１が入り込んでも円錐の傾角に沿って移動し、しかも溝６ｂが連結しているため打継面には気泡１１が残留しにくい。このように空隙の発生が無くなるので打継目の強度、水密性を確保できる。
【００２１】
【実施例】
型枠資材は加工性の良い合成樹脂の中から純ポリプロピレン（純ＰＰ）、フィラー入りポリプロピレン（フィラー混入ＰＰ）、ポリスチレン（ＰＳ）を選定して比較を行った結果、純ＰＰは伸びがあるため引き裂きが困難であり、ＰＳは脆くて衝撃に弱く、引き裂き強度が弱すぎるため剥離作業性が悪いことが確認され、一方フィラー混入ＰＰは衝撃強度があり、適当な力で引き裂けることが判明した。
【００２２】
次に本型枠資材を用いた打継目の強度の比較試験結果を表１に基づき説明する。なお曲げ強度試験はＪＩＳ  Ａ  １１０６−１９９３(コンクリートの曲げ強度試験方法)、圧縮強度はＪＩＳ  Ａ  １１０８−１９９３(コンクリートの圧縮強度試験方法)、せん断強度は社団法人日本コンクリート協会ＪＣＩ−ＳＦ６(繊維補強コンクリートのせん断強度試験方法)に夫々準じて行い、付着強さは試験体の両端部に鋼製冶具をエポキシ樹脂系接着剤を用いて取り付け、５００ＫＮ万能試験機を使用して試験を行った。但し、無処理(一体打ち)の試験体はＪＩＳ  Ａ  １１１３−１９９３(コンクリートの引張強度試験方法)に準じて試験を行い引張強度を求めた。
【００２３】
本発明の打継シートを用いて作製した試験体は、曲げ・圧縮・せん断・付着の何れの強度特性も凝結遅延剤処理の試験体と略同等であることが判明した。
【表１】
0003774096.tif 000002
【００２４】
次に打継目の水密性の比較試験結果を表２に基づき説明する。透水試験は各試験体側面をエポキシ樹脂系接着剤でシールした後、圧力容器内に据え付け、試験体に加える水圧を１Kgf/cm2から1日毎に１Kgf/cm2ずつ１０Kgf/cm2まで段階的に増加し、１０Kgf/cm2の水圧を２４時間加えた後、試験体を圧力容器から取り出し、打継面に平行な方向に割裂して浸透深さの測定を行った。
【００２５】
浸透深さは凝結遅延剤処理の試験体より浅く打継目の水密性が高いといえる。このように本発明の型枠資材を用いた打継目処理は凝結遅延剤処理のものと同等の強度特性を有し、水密性は凝結遅延剤処理のものより優れている。
【表２】
0003774096.tif 000003
【００２６】
【発明の効果】
以上説明したように、この発明は、独立した凸状突起を多数形成する合成樹脂製のシート材を用いて鉛直打継目に凹部を形成するので、チッピングや遅延剤による目荒し処理のような脱型後の打継目処理が不要で、コンクリート殻やセメント分を含んだ処理水を発生させずに新旧コンクリートを強固に結合することができる。しかもシート材は所要の剛性を有し旧コンクリート側に規則正しい凹部を形成するのでコンクリート打継目の物性が向上する。又合成樹脂製シートをエンボス加工するため、経済的でありかつ軽量で作業性に優れる。
【００２７】
型枠資材の凸状突起は、円錐台形状であるので旧コンクリート表面に形成される凹状穴が円錐状となり、新コンクリート打設時の気泡が逃げやすく、気泡溜まりができにくいため、コンクリート打継目の物性が向上する。又型枠資材の凸状突起は、固結貼着したコンクリート片がシート面より分離し得る傾斜角を有する円錐台形状とするので、コンクリートノロの廻り込みが生じても旧コンクリートからの剥離が容易になる。
【００２８】
請求項２記載の型枠資材のシート材は、耐衝撃性と破断可能な引き裂き強度を備えるので鉄筋を貫通させるため穿孔時の衝撃荷重に耐えることができ、かつ脱型時には鉄筋の部分でシート材を破断することができる。請求項３記載の型枠資材のシート材は、隣接する独立した凸状突起の内面同士を連結する溝を形成するので、打継平面部に平滑面をなくし新旧コンクリートの噛み合わせ面積を拡大して付着力を増大し、止水効果も期待できる。また新コンクリート打設時に凹部に入った気泡を逃がしやすくする。
【００２９】
請求項４記載の型枠資材のシート材は、タッカー等で止めるための平坦部を適当な間隔で有するので、シートの貼付を効率よく行うことができる。請求項５記載の型枠資材のシート材は、補強材により支持され端型枠として用いる堰板であるので資材点数の削減が図れる。
【図面の簡単な説明】
【図１】シート材の一部拡大平面図である。
【図２】図１のII−II断面を示す断面図である。
【図３】打継型枠立設時の断面図である。
【図４】旧コンクリート側凹部の断面図である。
【符号の説明】
１  シート材
２  独立凸部
３  平面部
４ａ  溝
６  旧コンクリート
７  打継型枠
８  堰板
【図１】
0003774096.tif 000004
【図２】
0003774096.tif 000005
【図３】
0003774096.tif 000006
【図４】
0003774096.tif 000007